FR 2593084 A1 19870724 FR 8600992 A 19860122 i La présente invention concerne un catalyseur comprenant une mordénite particulière, au moins un métal du groupe IVA de la classification périodique des éléments (Handbook of Chemistry and Physics 6ème édition 1980-81) et au moins un métal du groupe VIII de ladite classification, et éventuellement une matrice ou 1 i ant. La présente invention concerne également les procédés-de pre- paration de ce catalyseur et son utilisation notamment pour l'hydroiso- mérisation de coupes riches en paraffines normales ayant 4, 5, 6 ou 7 atomes de carbone par molécule. L'isomérisation des paraffines normales de faible poids molé- culaire est d'une importance considérable dans l'industrie pétrolière, vu l'indice d'octane particulièrement élevé des isoparaffines. Il est intéressant de pouvoir transformer les n-paraffines C4-C7 et surtout C5-C6 en isoparaffines afin d'obtenir un carburant à haut indice d'octane. Ce procédé est intéressant pour améliorer les fractions d'essence légère et en particulier, les fractions de tête de distilla- tion directe. Il existe 3 types différents de procédes d'isomérisation: - les procedés basse température (environ 20-130 C), utilisant un catalyseur de type Friedel et Crafts, tel que le chlorure d'aluminium, - les procédes "moyenne" température (environ 150 C) utilisant comme catalyseur un métal supporté tel que le platine sur alumine halogénee, - les procédes haute température (250 C et plus), mettant en oeuvre des supports zéolithiques associés à un métal hydrogénant du groupe VIII. Quel que soit le type de catalyseurs utilisés, la réaction d'iso- mérisation est généralement accompagnée d'une réaction de craquage plus ou moins importante selon les catalyseurs et les conditions opératoires. Depuis plusieurs années on a cherché à minimiser cette réaction secondaire de craquage. Des brevets récents US-A-4333856, US-A-4341911 et US-A-4075259 mentionnent l'utilisation des métaux du groupe IVA par exemple le plomb, le germanium et l'étain et plus particulièrement l'étain comme inhibiteur de cette réaction secondaire de craquage dans le cas d'un catalyseur au platine sur alumine chlorée. Les procédés "haute température" qui font l'objet de très nombreux brevets depuis une vingtaine d'années utilisent, pour la grande majorité d'entre eux, une zéolithe modifiée plus ou moins pro- fondément et plus particulièrement une mordénite généralement sous forme acide, avec ou sans promoteurs d'hydrogénation. On peut en particulier citer les brevets de la société SHELL utilisant des catalyseurs à base de mordénites mo difiées selon des procédes particuliers: US-A-2181928, US-A-2272737, US-A-3190939, US-A-3442794, USA-3475345,US-A-3836597, US-A-3842114, US-A-4359409 et US-A-4400576. On peut également citer les brevets de la société ESSO utilisant des mordénites désaluminées partiellement US-A-3480539, US-A-3506400 et un brevet de la société MOBIL US-A-3551353. Deux modes de dépôt de métal sont envisages: - dépôt du métal sur la zéolithe modifiée, c'est le cas de la plupart des brevets précités, dépôt du ou des métaux sur un liant inerte, alumine par exemple et mélange physique avec la zéolithe sous forme protonique (brevets de la société MOBIL US-A-3432568 et US-A-4374926 et b revet de la société UOP US-A-3632835). - - Des traitements particuliers de la zéolithe, tels que l'intro- duction de fluor ont également été décrits dans les brevets US-A-3932554 et US-A-3413370. La mordénite est caractérisée par un rapport atomique Si/AI compris généralement entre 4 et 6; sa structure cristalline est cons- tituée d'enchaînements de tétraèdres de base SiO4 et A10D, générateurs de deux types de canaux: des canaux à ouverture dodécagonale (contour à 12 oxygènes) et des canaux à ouverture octogonale (contour à 8 oxygènes). Il existe cependant 2 types de mordénite, qui se distinguent par leur propriétés d'adsorption: la forme dite à larges pores, toujours synthétique, qui adsorbe les molécules telles que le benzène (diamètre cinétique 6,6 x 10 10m)et la forme dite à petits pores, naturelle ou synthétique, qui n'adsorbe que des molécules de diamètre cinétique inférieur à 4,4 x 10 10m environ. Ces mordénites se distinguent éga- lement par des différences morphologiques - aiguilles pour la mordénite dite à petits pores, sphérulites pour la mordénite dite à larges pores - et structurales: présence ou non de défauts. Dans toute la litté- rature précitée, c'est la mordénite dite à larges pores qui est utilisée. Le catalyseur objet de la présente inventions particulièrement sélectif pour l'hydroisomérisation de coupes riches en paraffines normales ayant de 4 à 7 atomes de carbone par molécule comprend une mordénite de structure particulière préparée à partir d'une mordénite dite à petits pores dans des conditions telles que la mordénite obtenue possède la capacité d'adsorber la molécule de benzène (diamètre cinétique: 6,6 x 10 10m) tout en ayant conservé en majeure parties la morphologie de la mor dnite de départ. Ce procédé particulier de fabrication de la mordénite utilisée dans le catalyseur selon la présente invention a été Récrit par la demanderesse dans la demande de brevet français déposée le 5 avril 1985 sous le numéro d'enregistrement national 8505351. La description de la préparation de la mordénite utilisée dans S0 le catalyseur de la présente invention est incorporée ci-après par voie de sefxence. De façon plus précise le catalyseur de la présente invention renferme en poids: a) de 10 à 99,99 %, de préférence de 35 à 85 %, d'une manière avanta- geuse de 40 à 85et, d'une manière la plus préféree de 60 a 85 % d'une mordénite adsorbant des molécules de diamètre cinétique supérieur à 6, 6xlO10 mOtre(m) ayant un rapport atomique Si/Al d'envi on 5 à 50 et de préférence d'environ 5 à 30, une teneur en sodium inférieure à 0,2 % en poids et de manière préférée inférieure à 0,1 % en poids, par rapport au poids de la mordénite sèche, un wolume de maille, V, de la maille élémentaire de 2,73 à 2,78 nanomètres cube (nm) et de manière préférée de 2,74 à 2,77 nm3, une capacité d'adsorption de benzene supérieure à 5 % et de préférence supérieure à 8 % poids par rapport au poids de mordânite sèche, une morphologie particulière, à savoir qu'elle se présente, en majeure partie, sous forme d'aiguilles de préférence de longueur moyenne 5 microns (5 x 10 6m) cbnt les faces sont en majeure partie (c'est-à-dire au moins 50 % des faces) hexagonales et ont une longueur d'environ 1 micron (1 x 10- 6m) et une V -6m) "hauteur" d'environ 0,3 microns (0,3 x 10 6m). b) de 0 à 89,99 %,de préférence de 15 à 60 %,d'une manière avantageuse de 15 à 55 %,et d'une manière la plus préférée de 15 à 35 %,d'une matrice ou liant choisi dans le groupe formé par l'alumine, la silice, la magnésie, la zircone, les argiles naturelles et des mélanges de ces corps tels que par exemple silice-alumine; la matrice sera de préférence de l'alumine ou un mélange contenant une proportion prépon- dérante d'alumine. c) de 0,005 à 15 %, de préférence de 0,05 à 10 % d'au moins un métal du groupe VIII de la classification périodique des éléments, les métaux préférés étant le platine, la palladium et le nickel et la teneur en métal étant de préférence de 0,05 à 1 %, d'une manière la plus preférée de 0,1 à 0,6 % dans le cas cd palladium ou du platine et étant de 0,1 à 10 % et d'une manière la plus préférée de 0,2 à 5% dans le cas du nickel. d) de 0,005 à 10 % de préférence de 0,01 à 5 % et d'une manière la plus préféree de 0,1 à 4 % d'au moins un métal du groupe IVA de la classification périodique des éléments, étain, gemnnanium ou plomb et de préférence l'étain. La somme des pourcentages en poids de tous les éléments contenus dans le catalyseur étant égale dans chaque cas à 100 %. Le rapport atomique entre le ou les métaux du groupe IVA et le ou les métaux du groupe VIII est généralement de 0,25 à 20 et de préférence de 0,5 à 10. Au sens de la présente invention on entend par mordénite se présentant en majeure partie sous forme d'aiguilles, une mordénite dcnt au moins 50 % et de préférence au moins 75 % et d'une manière la plus préférée au moins 85 % en poids possède cette morphologie parti- culière. La mordénite utilisée dans le catalyseur de la présente inven- tion est fabriquée à partir d'une mordénite dite à petits pores, par exemple une mordénite cb commerce, dont la teneur en sodium est comprise généralement entre 4 et 6,5 % en poi ds par rapport au poids de mordénite sèche, dont le rapport atomique Si/Al est compris généralement ent re 4,5 et 6,5 et le volume de maille généralement de 2,77 à 2,80 nm3. Cette mordânite n'adsorbe que des molécules de diamètre cinétique inférieur à environ 4,4 x 10- 10m. Les différentes caractéristiques des mordénites sont mesurées par les méthodes ci-après: - les rapports atomiques Si/Al globaux sont déterminés par analyse fluorescence X, les teneurs en sodium par absorption atomique, - le volume de la maille et la cristallinité sont déterminés par diffraction X, l'échantillon étant préparé de manière analogue au mode opératoire de la norme ASTM D3942 80 établie pour la faujasite, - la capacité d'adsorption en benzène de la mordéniteest dcterminée par gravimétrie.L'échantillon est préalablement désorbé à 300 C sous 4 Torr (133,32 x lO 4Pa). L'adsorption est ensuite menée à 30 C pendant 4 heures sous une pression P de 28 Torr (3733 Pa) de benzène, ce qui correspond à un rapport P/Ps égal à 0,25, Ps étant la pression de vapeur saturante à la température de l'expérience. Les volumes adsorbes sont calculés à partir de la densité de l'adsorbat sous forme liquide à la température de l'adsorp- tion: d= 0,868. Il existe diverses méthodes d'obtention de mordénite ayant les caractéristiques et la morphologie particulière en aiguilles telles que définies ci-dessus, à partir d'une mDrdénite dite à petits pores. Selon une méthode préféree la mordénite dite à petits pores utilisée, est soumise aux différents traitements suivants: les cations sodium sont échanges par des cations ammonium, en plongeant la mordâ- nite dans une solution d'un sel d'ammonium ionisable de molarité géné- ralement supérieure à 0,5, à une température généralement comprise entre 20 C et 150 C. Cet échange peut être répété plusieurs fois. Le produit ainsi obtenu après ces échanges cationiques, peut être lavé puis soumis à un traitement thermique en présence de vapeur d'eau, qui peut être effectué par la technique cd self steaming (calcination en atmosphère confinée). La température est comprise entre 300 et 800 C et de préférence 400 et 700, pendant un temps supérieur généralement à 10 minutes et de préférence supérieur à 20 minutes. L'atmosphère de calcination contient au moins 1 % et de préférenoe au moins 5 % de vapeur d'eau. Dans le cas du self steaming, l'atmosphère est constituée essentiellement d'eau et d'ammoniac. Le produit ainsi obtenu peut être soumis à un traitement acide visant à extraire de l'aluminium du solide. Ce traitement peut s'effectueren plongeant le produit dans un acide minéral ou organique fort de normalité comprise entre 0,1 et 12 N, à une température comprise entre 20 et 150 C et de préférence entre 80 et 150 C, pendant un temps supérieur de préférence à 10 minutes. Ce produit ayant subi le traitement acide peut être lavé, par exemple à l'acide, puis lavé à l'eau. Selon une autre méthodede pré- paration de la mordénite selon l'invention, il est possible également d'obtenir un bon catalyseur en utilisant un protocole différent. La mordénite dite à petits pores forme sodique peut être traitée directe- ment une ou plusieurs fois par un acide minéral ou organique, de normalité comprise entre 0,1 et 12 N à une température comprise entre et 150 C et de préférence 80 et 150 C. Dans ce cas, la quantité d'aluminium extraite par ce traitement acide doit être au moins de %, ce qui veut dire que le rapport Si/AI doit être d'au moins envi- ron 6,5. Il est éventuellement possible de parfaire ensuite l'échange des cations sodium en traitant le produit dans (des solutions d'un sel oar exempEe d'ammonium ionisable. L'introduction d'un métalTdu groupe VIfII)se déroule ensuite selon un des protocoles décrits ci-après. D'autres méthodes de désalumination peuvent être envisagées telles que l'attaque par l'acide fluorhydrique, l'acide chlorhydrique en phase gazeuse, ou le traitement par un fluorosilicate ou toute autre méthode connue de l'homme du métier. Le catalyseur de la présente invention renferme également une matrice ou liant, au moins un métal du groupe VIII et au moins un métal du groupe IVA. Dans le cas ou le catalyseur de la présente invention est destiné à être utilisé dans les réactions d'hydroisomérisation de n-paraffines il est préférable que le ou les métaux du groupe IVA et le ou les métaux du groupe VIII se trouvent simultanément sur la matrice ou sinultanément sur la mordénite. Les métaux du groupe VIII présents dans le catalyseur final peuvent être introduits avant mélange de la mordénite avec la matrice ou après mélange de la mordénite avec la matrice. Il est possible d'introduire par exemple d'abordau moins un métal du groupe IVA sur la matrice ou sur la mordénite puis après mélange du produit obtenu avec la mordénite ou la matrice d'introduire au moins un métal du grupe VIII de manière à ce que ledit métal se dépose, en majeure partie, sur la partie du support (matrice ou mordénite) sur laquelle le métal du groupe IVA a été introduit. De mianière plus précise dans le cas ou le catalyseur comprend au moins un métal du groupe IVA et au moins un métal du groupe VIII introduits en majeure partie (c'est-à-dire au moins 50 %.et de préfé- all moins rence au moins 75 % et d'une manière la plus préféirge95 %en poids) sur la matrice le procédé de préparation du catalyseur selon la présente invention comprend de préférence les étapes suivantes: a) On introduit au moins un métal du groupe IVA sur la matrice. b) On mélange intimement le produit résultant de l'étape (a) avec la mordénite ayant les caractéristiques et la morphologie particulière en aiguille telles que définies ci-dessus. c) On introduit au moins un métal du groupe VIII soit avant l'étape (b) simultanément ou après l'étape (a), soit après J'étape (b) de manière à déposer, en majeure partie (c'est-à-dire au moins 50 %.et de préfé- -au _moi-ns- rence au moins 75 % et d'une manière la plus préférFei5 % en poids), ledit métal sur ladite matrice. Dans le cas o le catalyseur comprend au moins un métal du groupe IVA et au moins un métal du groupe VIII introduits, en majeure partie, sur la mordénite,le procédé de préparation du catalyseur selon la présente invention comprend de préférence les étapes suivantes: a) On introduit au moins un métal du groupe IVA sur la mordénite ayant les caractéristiques et la morphologie particulière en aiguilles, telles que définies ci-dessus. b) On mélange intimement le produit résultant de l'étape (a) avec la matrice. c) On introduit au moins un métal du groupe VIII soit avant l'étape (b) simultanément ou après l'étape (a), soit après l'étape (b) de manière à déposer, en majeure partie (c'est-à-dire au moins 50 % et de préférence au moins 75 % et d'une manière la plus préférée au moins % en poids), ledit métal sur la mordénite. Dans le cas ou les métaux sont introduits sur la matrice ou liant, le métal du groupe IVA peut être incorporé à cette matrice par toute méthode connue de l'homme du métier, conduisant à une réparti- tion homogène du métal sur ladite matrice, par exemple par copréci- pitation, cogélation ou imprégnation. Le métal du groupe VIII peut être introduit simultanément par exemple par coimprégnation, mais on préfère en général l'introduire séparément après avoir introduit le métal du groupe IVA; dans ce cas le métal du groupe IVA est introduit à l'aide d'un sel par comalaxage ou imprégnation à sec de la matrice, ou même par coprécipitation; le métal du groupe IVA peut également être introduit à l'aide de composés organométalliques dudit métal en milieu organique. Dans le cas o la matrice est de l'alumine le sel soluble approprié du métal du groupe IVA peut être ajouté directement à l'hy- drosol d'alumine, après gélification et traitements thermiques on obtient une combinaison intime dudit métal et de l'alumine. Il est également possible d'imprégner la matrice aluminique à l'aide d'un sel soluble décomposable du métal du groupe IVA le solvant utilisé est généralement l'eau. Les sels préférés des métaux du groupe IVA sont les chlorures, les nitrates, les sulfates, les acétates et les complexes amminés. Les autres composés également utilisables sont en particulier les tétraalkyls et les tétraalkoxy-métaux. D'une manière plus précise on p fère employer les composés suivants: pour l'étain le chlorure stanneux ou stannique, pour le germanium, le--tétrachlorure de germanium pour le plomb le nitrate de plomb. Pour tous ces sels à la solution purement aqueuse, on préféeera une solution fortement acide ayant un pH inférieur à envi ron 3 et de préférence inférieur à environ 1. L'agent d'acidification de la solution peut être un acide organique ou minéral. A titre d'exemples d'acides on peut citer l'acide chlorhydrique,l'acide nitrique, l'acide oxalique, l'acide malonique, l'acide citrique, l'acide malique, l'acide formique et l'acide tartrique. Dans le cas ou l'imprégnation de la matrice est effectuée à l'aide d'un composé organométallique d'un métal du groupe IVA on peut citer à titre de composés préférés le tétrabutylétain, le tétraméthyl- étain, le diphénylétain, le tétrapropylgermanium et le tétraéthylplomb. métal du Apres imprégnation dugroupe IVA, le métal du groupe VIII est par exemple introduit à l'aide d'une solution d'au moins un composé dudit mtal du groupe VIII. Dans le cas o le métal du groupe VIII est le platine on utilisera de préférence une solution d'acide hexachloropla- tinique, le platine se déposera alors sur la matrice par échange anio- nique. Il est également possible d'utiliserla technique dite de l'im- prégnation à sec. La matrice sur laquelle ont été déposés le ou les métaux du groupe IVA et le ou les métaux du groupe VIII est ensuite mélangée intimement à la mordénite ayant les caractéristiques et la morphologie particulières décrites ci-dessus, puis le mélange est mis en forme par tout moyen connu de l'homme du métier par exemple par extrusion, pastil- lage ou dragéification. Le produit est ensuite séché et généralement calciné entre 300 et 600 C environ. Une autre méthode préférée de préparation du catalyseur selon l'invention consiste à n'introduire le métal du groupe VIII qu'après avoir mélangé intimement la matrice imprégnée du métal du groupe IVA avec la mordénite. Dans ce cas l'introduction du métal du groupe VIII peut se faire soit avant, soit après la mise en forme. On utilisera un composé de métal du groupe VIII permettant audit métal de se déposer, en majeure partie, sur la matrice. On emploiera dans ce cas avantageu- sement une solution d'un composé minéral dudit métal. Dans le cas du platine on emploiera de préférence l'acide hexachloroplatinique. Dans le cas o les métaux sont introduits sur la mordénite on p rfère introduire d'abord le métal du groupe IVA par toute méthode connue de l'homme du métier et de préférence par imprégnation à l'aide d'une solution de l'un des sels des métaux, de préférence les sels cités supra, puis introduire le métal du groupe VIII. La mordénite contenant les métaux du groupe IVA et du groupe VIII est ensuite mélangée intimement à la matrice puis le mélange est mis en forme, séché et généralement calciné par exemple entre 300 et 600 C. Une autre méthode préférée consiste à introduire seulement le métal du groupe IVA sur la mordénite puis à mélanger le produit il résultant avec la matrice et à introduire ensuite le métal du groupe VIII, éventuellement après mise en forme à l'aide d'un composé dudit métal permettant de déposer ce métal, en majeure partie sur la mordénite. On emploiera dans ce cas avantageusement une solution d'un complexe organique dudit métal. Dans le cas du platine, on emploiera de préférence le platine tétrammine. Le platine dans ce cas se déposera sur la mordénite par échange cationique. Le produit résultant est si nécessaire mis en forme, puis séché et généralement calciné entre 300 et 600 C. On peut également déposer en premier lieu Te métal du groupe VIII sur la matrice, par exemple dans le cas du platine par échange anionique avec de l'acide hexachloroplatinique, ou sur la mordénite, par exemple par échange cationique avec un sel de platine tétrammine. Les deux produits ainsi obtenus peuvent être ensuite: - soit directement imprégnés avec le métal du groupe IVA selon les méthodes décrites ci-dessus, puis mélangés à la mordénite et au liant respectivement, et, mis en forme par toute méthode connue de l'Homme du Métier, - soit mélangés à la mordénite et au liant respectivement, et mis en forme. Le métal du groupe IVA sera alors déposé sur le produit mis en forme par toute méthode déjà décrite plus haut. On pourra également, de manière préférée, mélanger la matrice et la mrordénite, les mettre en forme, puis déposer le métal du groupe VIII par échange anionique ou cationique. Le métal du groupe IVA par exemple l'étain sera alors déposé sur le produit ainsi obtenu par toute méthode déjà décrite supra. Quelle que soit la méthode de dépôt du métal du groupe IVA utilisée, il est préférable que ce métal soit présent dans le catalyseur final dans un état d'oxydation supérieur à celui du métal élémentaire. Dans le cas de l'étain, ceci signifie que les meilleurs résultats sont obtenus quand pratiquement tout l'étain est à l'état d'oxydation +2 ou +4 et en particulier sous forme d'oxyde d'étain. L'utilisation de catalyseurs selon l'invention, de préférence préparés selon l'une des méthodes décrites ci-dessus, lesdits cataly- seurs contenant la proportion indiquée de chacun des éléments et conte- nant la mordânite de morphologie (aiguilles) et de caractéristiques particulières entraine un gain d'activité et de sélectivité important dans la réaction d'hydroisomérisation de coupes riches en paraffines normales ayant de 4 à 7 atomes de carbone par molécule, par rapport aux catalyseurs d'hydroisomérisation de l'art antérieur. Le catalyseur selon l'invention de préférence préparé selon l'une des méthodes décrites ci-dessus peut être utilisé pour isomériser les nparaffines à 4, 5, 6 ou 7 atomes de carbone par molécule et en particulier les n-paraffines à 5 ou 6 atomes de carbone par molécule dans les conditions suivantes. Suivant l'invention, la charge riche en paraffines légères à 5 ou 6 atomes de carbone et l'hy drogène sont mis en contact avec un catalyseur du type décrit ci-dessus dans les conditions de l'isoméri- sation. Ce contact peut s'effectuer en utilisant le catalyseur en lit fixe, en lit fluidisé ou en batch (c'est-à-dire en discontinu). Le procédé est mis en oeuvre entre 200 et 300 C et de préfé- rence entre 250 C et 280 C, à des pressions partielles d'H2 comprises entre la pression atmosphérique et 70 de préférence entre 5 et ar2 Qta4vate-sse spatiale peut être comprise entre 0,5 et 10 litres d'hydrocarbures liquides par litre de catalyseur et par heure et de préférence entre 1 et 5. Le rapport molaire H2/charge peut varier entre de larges limites et est compris normalement entre 0,5 et 10 et de préférence entre 1 et 5. L'isomérisation étant une réaction équi- librée, l'isomérisat contient encore une quantité importante de nparaffines non converties. Ces paraffines peuvent être séparées des isomères par exemple par distillation ou par fractionnement sur tamis moléculaire et recyclées dans l'unité d'isomérisation. Les exemples qui suivent definissent l'invention sans en limiter la portée. Les performances sont exprimées en terme de conversion du n-hexane et de sélectivité en isomérisation et de sélectivité en cra- quage et définies comme suit: Conversion Masse de n-hexane entrée-masse de n-hexane sortie x 100 Masse de n-hexane entrée Sélectivité = ú(Masse des isomères) x 100 Isomérisation Z(Masse des produits de la réaction) Sélectivité craquage =Z(Masse des produits de C1 à C5) x 100 Z(Masse des produits de la réaction) EXEMPLE 1: Préparation du catalyseur A. L'alumine utilisée comme liant pour la mise en forme est un gel d'alumine disponible sur le marché de surface spécifique comprise entre 100 et 300 m2/g, de volume poreux compris entre 0,4 et 0,8 cm3/g, se présentant sous forme de poudre. 0,5 % d'étain sont ensuite déposés sur cette alumine ainsi prétraitée, à partir d'une solution de chlorure d'étain, acidifiée par une solution d'acide chlorhydrique décdnormale. L'alumine ainsi imprégnée est ensuite séchée une nuit à l'étuve à 120 C, puis mélangee intimement à la mordénite prétraitée selon la technique précédemment décrite et rappelée ci-dessous. La matière première est une mordénite dite à petits pores référence Alite 150 de la Société Chimique de la Grande Paroisse. Sa formule chimique à l'état anhydre est: Na A102(5i02)5,5, et sa capa- cité d'adsorption de benzène est de 1 % en poids par rapport aupoids de solide sec (volume de maille: 2,79 nm3; teneur en sodium 5,3 % (poids), diamètre cinétique des molécules adsorbées: 3,8 x 10 10m); g de cette poudre sont plongés dans une solution 2M de nitrate d'ammonium et la suspension est portée à 95 C pendant deux heures. Le volume de la solution de nitrate d'ammonium engagée est égal à 4 fois le poids demordenite sèche (V/P = 4). Cette opération d'échange cationique est recommencée 3 fois. Apres le 3ème échange, le produit est lavé à l'eau, à 20 C pendant 20 minutes avec un rapport V/P égal à 4. La teneur en sodium, exprimée en pourcentage en poids par rapport au poids sec passe de 5,3 à 0,1 %. Le produit est ensuite filtré et soumis à une calcination en atmosphère confinée (self steaming) à 600 C pendant 2 heures. On procède ensuite à une attaque acide avec de l'acide chlo- rhydrique 0,58N, en portant le produit à reflux dans la solution aqueuse d'acide chlorhydrique à 90 C pendant 2 heures avec un rapport V/P égal à 8. Le produit est ensuite filtré, lavé à l'acide chlorhy- drique 0,1N puis à l'eau. Le rapport atomique Si/Al de cette mordenite est égal à 12, son volume de maille à 2,750 nm3, son taux de sodium à 300 ppm,sa capacité d'adsorption de benzène à 9,6 % poids par rapport au poids de solide sec et le diamètre cinétique des molécules adsorbées est de 6,8 1010m.La morphologie de cette mordénite est en forme d'ai- guilles de longueurs moyennes 5 x 10 -6m dont les faces sont hexagonales et ont une longueur d'environ 1 x 10-6m et une hauteur d'environ 0,3 x 10-6m. Après malaxage, le mélange constitué de 30 % d'alumine im- prégnée d'étain et de 70 % de mordénite est forcé au travers d'une filière. Les extrudés de diamètre 1,2 x 10-3m sont ensuite séchés et calcinés. 0,4 % de platine sont ensuite déposés sur ce support par échange anionique à partir d'une solution d'acide héxachloroplatinique. Les extrudés sont ensuite séchés à l'étuve à 120 C, et calcinés sous air sec à 500 C. Le catalyseur obtenu renferme en poids: alumine 24,9 %, mordénite 74,6 %, étain 0,10 % platine 0,4 %. Le catalyseur ainsi obtenu est chargé dans une unité cataly- tique en lit fixe et réduit sous hydrogène à 450 C. Il est ensuite testé avec une charge de normal hexane dans les conditions suivantes: (3 a température 270 C, pression 30 basv-,poids de n-hexane par unité de poids de mordénite et par heure: 2, rapport molaire hydrogène sur normal hexane: 4. Les performances indiquées dans le tableau I sont prises après 30 h de mise en régime du catalyseur. EXEMPLE 2: Préparation du catalyseur B. Le catalyseur B diffère di catalyseur A en ce que l'étain est déposé sur la mordénite, avec du tétrabutyl étain comme précurseur. La mordénite est portée à reflux dans une solution d'heptane, contenant la quantité de tétrabutyl étain correspondant à 0,5 % poids d'étain, rincée à l'heptane puis séchée. Elle est ensuite mélangée inti- mement à l'alumine peptisée. Apres malaxage le mélange est forcé au travers d'une filière. Les extrudés obtenus sont séchés et calcinés. 0,4 % de platine sont déposés sur le support ainsi mis en forme par échange cationique avec le chlorure de platine tétramine Pt(NH3)4Cl2. Les performances catalytiques obtenues figurent dans le tableau I. EXEMPLE 3: Préparation du catalyseur C. Le catalyseur C diffère du catalyseur A décrit dans l'exemple 1 en ce que ce n'est plus l'étain mais 0,5 % de germanium à partir du tétrachlorure de germanium, qui sont déposés sur l'alumine. Les étapes consécutives sont rigoureusement semblables à celles décrites dans l'exemple 1. Les performances obtenues figurent dans le tableau I. EXEMPLE 4: Préparation du catalyseur D. Le catalyseur D diffère du catalyseur A décrit dans 1l'exenple i en ce que ce n'est plus l'étain, mais 0,5 % de plomb à partir de nitrate de plomb qui sont déposés sur l'alumine. Les étapes consécutives sont rigoureusement semblables à celles décrites dans l'exemple 1. Les performances obtenues figurent dans le tableau I. EXEMPLE 5. Préparation du catalyseur E (comparaison). La mordénite utilisée pour la préparation du catalyseur E est préparée à partir de la même mordénite de départ que celle employée dans l'exemple 1, ce produit est juste échangé 4 fois dans des solutions 2M de nitrate d'ammonium, mais non soumis à des traitements acide ou thermique. Le rapport Si/Al est égal à 5,5, le taux de sodium à 300 ppm, le volume de maille à 2,778 nm3 et la capacité d'adsorption de benzene à 1,2 % poids. Le catalyseur est préparé comme dans l'exemple 1 il renferme en poids les mêmes quantités d'alumine, de mordénite, d'étain et de platine que le catalyseur obtenu dans l'exemple 1. Les perfor- mances résumées dans le tableau I, montrent que du fait de la structure bouchée de la nrordénite (elle n'adsorbe que 1,2 % poids de benzène) l'activité en isomérisation est faible. EDEMPLE 6 À Le catalyseur A préparé suivant l'invention a également été testé sur du normal butane dans les conditions suivantes: température 350 C, pression 30 baro,1ode de normal butane par unité de poi d de mordénite et par heure: 1,2, rapport molaire hydrogène sur normal butane = 4. Les performances de ce catalyseur après 30 h de mise en régime ci catalyseur figurent dans le tableau I. EXEMPLE 7: Préparation du catalyseur F selon l'invention. Après avoir malaxé puis mis en forme la matrice peptisée (alumine) et la mordénite préalablement prétraitée dont les caractéristiques sont décrites dans i' exemple 1, on dépose 0,5 % de platine à partir d'une solution de complexe de platine tétramine afin que ce dernier se dépose préférentiellement sur la mordénite. Après calcination et réduction de la phase métallique, 0,5 % d'étain sont déposés en portant à reflux le catalyseur dans une solution de tétrabutyl étain dans l'heptane. Après séchage, le catalyseur est réduit in situ. Ses performances figurent dans le tableau I. Les performances énoncées dans le tableau I cds catalyseurs A à D et F selon l'invention sont nettement supérieures à celles obtenẻs'aVec le catalyseur de comparaison E TABLEAU I EXEMPLE CATALYSEUR CONVERSION % SELECTIVITE SELECTIVITE ISO'IERISATION % CPAQUAGE % 1 A 80 I 99,8 I 0,2 2 B W80996 0,4 3 C 80 î 99,7 0,3 C i_ 4 D 80 99,7 0,3 E 10 97,0 6 A 80 99,5 0,5 7 F 80 99,7 0,3 REVENDICATIONS 1. Catalyseur renfermant en poids: a)de 10 à 99,99 % d'une mordénite adsorbant des molécules de diamètre cinétique supérieur à environ 6,6 x 10 10m, ayant un rapport atomique Si/Al d'environ 5 à 50, une teneur en sodium inférieure à 0,2 % en poids, par rapport à la totalité de la mordénite sèche, un volume de maille V de la maille élémentaire de 2,73 à 2,78 nanomètres cube, une capacité d'adsorbtion de benzène supérieure à 5 % poids par rapport au poids de mordénite sèche, ladite mordénite, se présentant, en ma- jeure partie, sous forme d'aiguilles. b) De O à 89,99 % d'une matrice choisie dans le groupe formé par l'alumine, la silice, la magnésie, la zircone, les argiles naturelles et des mélanges de ces corps. c) De 0,005 à 15 % d'au moins un métal du groupe VIII de la classifi- cation périodique des éléments et, d) de 0,005 à 10 % d'au moins un métal du groupe IVA de la classifica- tion périodique des éléments, choisi dans le groupe constitué par l'étain, le germanium et le plomb. 2. Catalyseur selon la revendication 1 dans lequel la mordénite est une nordénite adsorbant des molécules de diamètre cinétique supérieur à environ 6,6 x 10-10 m, ayant un rapport atomique Si/Al d'environ 5 à 30, une teneur en sodium inférieure à 0,1 % en poi c, par rapport à la totalité ce la mordénite sèche, un volume de maille V, de la maille élémentaire de 2,74 à 2,77 nanonmtres cube, une capacité d'adsorption de benzène supérieure à 8 % poids de mordénite sèche, ladite mordènite se présentant, en majeure partie sous forme d'aiguilles de longueur moyenne 5 x 10-6m cbnt les faces, en majeure partie hexagonales, ont une longueur d'environ 1 x 10 -6m et une hauteur d'environ 0,3 x 10-6m. 3. Catalyseur selon la revendication 1 ou 2 caractérisé en ce qu'il renferme en poids: a) De 35 à 85 % de mordénite, b) de 15 à 60 % de matrice, c) de 0,05 à 10 % d'au moins un métal du gmupe VIII, d) de 0,01 à 5 % d'au moins un métal du groupe IVA. 4. Catalyseur selon l'une des revendications 1 à 3 dans lequel le métal du groupe VIII est choisi dans le groupe formé par le platine, le palladium et le nickel, la teneur en platine ou palladium étant de 0,05 à 1 % en poids et celle en nickel étant de 0,1 à 10 % en poids. 5. Catalyseur selon l'une ces revendications 1 à 4 dans lequel le métal du groupe IVA est l'étain. 6. Procédé de préparation d'un catalyseur selon l'une des revendica- tions 3 à 5 dans lequel au moins un métal du groupe IVA et au moins un métal du groupe VIII sont introduits en majeure partie sur la matrice, comprenant les étapes suivantes: a) On introduit au moins un métal du groupe IVA sur la matrice, b) on Mélange le produit résultant de l'étape (a) avec la mordénite, c) on introduit au moins un métal du groupe VIII soit avant l'étape (b), pendant l'étape (a) ou après l'étape (a), soit après l'étape (b) à l'aide d'une solution d'un composé minéral dudit métal, de manière à deposer, en majeure partie, ledit métal sur ladite matrice. 7. Procédé selon la revendication 6 comprenant les étapes suivantes: a) on introduit au moins un métal du groupe IVA sur la matrice, b) on mélange le produit résultant de l'étape (a) avec la mordénite, c) on introduit au moins un métal du groupe VIII sur le produit résultant de l'étape (b) à l'aide d'une solution d'un composéminéral dudit métali de manière à déposer/en majeure partieledit métal sur 1 a matrice. 8. Procédé de préparation d'un catalyseur selon l 'une des revendica- tions 3 à 5 chans lequel au moins un métal du groupe IVA et au moins un métal du groupe VIII sont introduit en majeure partie sur la mordénite comprenant les étapes suivantes: a) On introduit au moins un métal du groupe IVA sur la mordénite, b) on mélange le produit résultant de l'étape (a) avec la matrice, c) on introduit au moins un métal du groupe VIII soit avant l'étape (b) simultanément ou après l'étape (a) soit après l'étape (b) à l'aide d'une solution d'un complexe organique dudit métal, de manière a déposer, en majeure partie, ledit métal sur la mordénite. 9. Pmcédé selon la revendication 8 comprenant les étapes suivantes a) On introckiit au moins un métal du groupe IVA sur la mordénite, b) on introdzit au moins un métal du groupe VIII sur le produit résul- tant de l'étape (a), c) on mélange le produit résultant de 1 étape (b) avec la matrice. Proce X selon la revendication 8 comprenant les étapes sui vantes a) On introduit au moins un métal à groupe IVA sur la mordènite, b) on milange le produit résultant de l'étape (a) avec la matrice, c) on int-roduit au moins un métal du groupe VIII sur le produit rsultant de l'étape (b) a l'aide d'une solution d un complexe organique dudit nital de manière à cposer en majeure partie ledit métal sur la mor déni te. 11. Procédé de préparation d'un catalyseur selon l'une des revendications 3 à 5, comprenant les étapes suivantes: a) on introduit au moins un métal du groupe VIII sur la mordénite, b) on mélange le produit résultant de l'étape (a) avec la matrice, c) on introduit au moins un métal du groupe IVA soit avant l'étape (b) simultanément ou après l'étape (a), soit après l'étape (b) à l'aide d'une solution d'un complexe organique dudit métal, de manière à déposer, en majeure partie, ledit métal sur la mordénite. 12. Procédé de préparation d'un catalyseur selon l'une des revendications 3 à 5, comprenant les étapes suivantes: a) on mélange la matrice avec la mordénite, b) on introduit au moins un métal du groupe VIII sur le produit résultant de l'étape (a) à l'aide d'une solution d'un complexe organique dudit métal de manière à déposer, en majeure partie, ledit métal sur la mordénite, c) on introduit au moins un métal du groupe IVA soit avant l'étape (b) sur le produit résultant de l'étape (a), soit simultanément à l'étape (b), soit après l'étape (b) à l'aide d'une solution d'un complexe organique dudit métal, de manière à déposer, en majeure partie, ledit métal sur la mordénite. 13. Utilisation du catalyseur selon l'une des revendications 1 à 5 ou du catalyseur préparé selon l'une des revendications 6 à 12 dans les réactions d'hydroisomérisation de coupes riches en n-paraffines possédant 4 à 7 atomes de carbone par molécule.